(57)【特許請求の範囲】
【請求項１】
導電性支持体上に、該導電性支持体側から、電荷発生物質を有する電荷発生層と、電荷輸送物質および結着樹脂を有する電荷輸送層と、連鎖重合性官能基を有する化合物を電子線照射によって硬化させることによって得られた樹脂を含有する保護層とを、この順に形成することによって、電子写真感光体を製造する方法において、
膜厚が１０μｍのときの加速電圧８０ｋＶおよび線量４Ｍｒａｄの電子線照射線量に対する電子線遮蔽率が４３％以上である樹脂を、該電荷輸送層の該結着樹脂として用い、
該電子線遮蔽率が４３％以上である樹脂が、下記式（１−１）〜（１−６）のいずれかで示される構成単位を有するポリカーボネート重合体若しくはポリカーボネート共重合体である
【化１】
0004717665.tif 000027
ことを特徴とする電子写真感光体の製造方法。
【請求項２】
請求項１に記載の製造方法により製造された電子写真感光体。
【請求項３】
請求項２に記載の電子写真感光体と、該電子写真感光体を帯電させる帯電手段、該電子写真感光体に形成された静電潜像をトナーで現像する現像手段及び該電子写真感光体上の転写残りトナーを除去するクリーニング手段からなる群より選ばれる少なくとも１つの手段とを共に一体に支持し、電子写真装置本体に着脱自在であるプロセスカートリッジ。
【請求項４】
請求項２に記載の電子写真感光体、該電子写真感光体を帯電させる帯電手段、帯電した該電子写真感光体に対して露光を行って該電子写真感光体に静電潜像を形成する露光手段、該電子写真感光体に形成された静電潜像をトナーで現像する現像手段及び電子写真感光体上のトナー像を転写材上に転写する転写手段を備える電子写真装置。
【発明の詳細な説明】
【技術分野】
【０００１】
本発明は、電子写真感光体の製造方法、電子写真感光体、プロセスカートリッジ及び電子写真装置に関し、詳しくは、特定の結着樹脂を電荷輸送層に含有する電子写真感光体の製造方法、電子写真感光体、該電子写真感光体を有するプロセスカートリッジ及び電子写真装置に関する。
【背景技術】
【０００２】
近年、電子写真感光体に用いられる材料として有機光導電材料が、その無公害性・高生産性といった点で利点を有するため広く利用されている。これらの電子写真感光体は、電気的及び機械的特性の双方を満足するために電荷発生層と電荷輸送層を積層した機能分離型の電子写真感光体として利用される場合が多い。また、電荷発生層よりも耐久性に優れた材料選択を行い易い電荷輸送層を電子写真感光体の表面側の層とすることが多い。
【０００３】
電子写真感光体の高耐久化を図る方法の１つとして、電子写真感光体の表面層となる電荷輸送層中の結着樹脂の比率を高める手法が挙げられる。しかしながら、電荷輸送層中の結着樹脂の比率を高め、一方で、電荷輸送層中の電荷輸送物質の比率を低めることは、一般的に、出力画像の画質に悪影響を与えることになるから、電荷輸送層中の結着樹脂の比率を高めることには限界がある。
【０００４】
電子写真感光体の高耐久化及び出力画像の高画質化を高次元で両立させる技術の１つとして、従来の電荷輸送層の上に、電子写真感光体の表面の保護を目的とした保護層を設ける技術が知られている。この保護層を従来の電荷輸送層上に設け、これを電子写真感光体の最表面層とすることにより、繰り返し使用による電子写真感光体の表面の摩耗や傷発生を抑制することができる。特に保護層としては、熱可塑性樹脂よりも機械的強度の高い硬化性樹脂を結着樹脂として用いたものが、電子写真感光体の耐久性向上の観点から優れている。
【０００５】
硬化性樹脂は、重合性官能基を有するモノマーやオリゴマーがエネルギーを受けることによって、該重合性官能基が重合反応及び／又は架橋反応を起こし、硬化するという材料である。重合性官能基を有するモノマーやオリゴマーに与えるエネルギーとしては、光や熱や放射線のエネルギーが挙げられるが、これらの中でも放射線、その中でも特に電子線が好ましく用いられる（特許文献１）。電子線の照射による硬化（以下「電子線硬化」ともいう）には、
・電子写真感光体の電位特性（感度や残留電位等）に対して悪影響を及ぼす可能性のある重合開始剤を使用しなくてもよい、
・短時間で効率的な重合反応を起こすことができるため生産性が高い、
・透過性が良いため微粒子や添加剤等の遮蔽物質が存在していても重合反応及び／又は架橋反応の阻害になり難い、
等の利点がある。
【０００６】
しかしながら、電子線を照射して連鎖重合性官能基を有する化合物を十分に硬化させる場合には、電子線が保護層以下の感光層にまで到達する可能性が極めて高く、電子線に晒されることにより電子写真感光体の特性が大きく変化する場合がある。特に、本発明者らの検討結果によれば、感光層中の電荷発生物質は、電子線照射によって特性劣化し易いことが実験的に示唆されている。そして電子写真感光体特性として、残留電位の上昇、電位安定性の低下や画像品質の劣化等として、電荷発生物質の特性劣化の影響が現れてくる。以上の背景から、電子線に晒されても特性が劣化しない感光層が強く望まれる。
【特許文献１】特開２００４−２４０３０４号公報
【発明の開示】
【発明が解決しようとする課題】
【０００７】
本発明の目的は、上記課題を解決することであり、電子線を照射しても残留電位の上昇や電位安定性の低下が小さく、良好な画像を形成することができる電子写真感光体の製造方法、電子写真感光体、該電子写真感光体を有するプロセスカートリッジ及び電子写真装置を提供することである。
【課題を解決するための手段】
【０００８】
本発明に従って、導電性支持体上に、該導電性支持体側から、電荷発生物質を有する電荷発生層と、電荷輸送物質および結着樹脂を有する電荷輸送層と、連鎖重合性官能基を有する化合物を電子線照射によって硬化させることによって得られた樹脂を含有する保護層とを、この順に形成することによって、電子写真感光体を製造する方法において、
膜厚が１０μｍのときの加速電圧８０ｋＶおよび線量４Ｍｒａｄの電子線照射線量に対する電子線遮蔽率が４３％以上である樹脂を、該電荷輸送層の該結着樹脂として用い、
該電子線遮蔽率が４３％以上である樹脂が、下記式（１−１）〜（１−６）のいずれかで示される構成単位を有するポリカーボネート重合体若しくはポリカーボネート共重合体である
【化１】
0004717665.tif 000002
ことを特徴とする電子写真感光体の製造方法が提供される。
また、本発明に従って、上記製造方法により製造された電子写真感光体が提供される。
【０００９】
また、本発明に従って、上記電子写真感光体を有するプロセスカートリッジ及び電子写真装置が提供される。
【発明の効果】
【００１０】
本発明によれば、残留電位の上昇や電位安定性の低下を抑え、良好な画像を形成できる電子写真感光体の製造方法、電子写真感光体、該電子写真感光体を有するプロセスカートリッジ及び電子写真装置を提供することが可能となった。
【発明を実施するための最良の形態】
【００１１】
以下に、本発明の実施形態を詳細に説明する。
【００１２】
本発明者らは鋭意検討した結果、導電性支持体上に少なくとも電荷発生層と少なくとも電荷輸送層とを有する感光層を有する電子写真感光体であり、連鎖重合性官能基を有する化合物を電子線照射によって硬化することによって得られた樹脂を含有する保護層を有する電子写真感光体中の電荷輸送層に着目した。この電荷輸送層に特定の結着樹脂を含有させることで、電荷発生物質の特性劣化を抑えることができ、電子写真感光体の残留電位の上昇や電位安定性の低下を抑えられる。以上の方法により、良好な画像を形成できる電子写真感光体を実現できることを見出し、本発明を完成させた。
【００１３】
本発明における電子線遮蔽率の測定について以下に述べる。測定する結着樹脂膜は、樹脂をモノクロロベンゼンに溶解して得られる樹脂塗布液を適当な固形分に調製して、マイヤーバーを用いてアルミニウムシート上に均一に塗布し、１１０℃で５０分間乾燥させて、膜厚１０μｍの樹脂膜を形成させ、アルミニウムシートから丁寧に剥がし取ることで得られる。電子線の線量測定には、電子線線量測定用フィルム（１０μｍフィルム、岩崎電気（株）製）を用いる。前述のようにして得られた樹脂膜に電子線線量測定用フィルムを重ねて、樹脂膜側から電子線を照射させたのち、該フィルムを樹脂膜から丁寧に剥がし取り、フィルムの５１０ｎｍ光透過率を測定する。電子線照射前後でのフィルムの光透過量の変化量を、樹脂膜を貼り付けずに測定したフィルムの透過量で割った値を電子線透過率と定義し、更に、１００％からこの電子線透過率を引いた値を電子線遮蔽率として定義する。測定で用いる電子線の照射条件は、加速電圧８０ｋＶ、線量４Ｍｒａｄである。この電子線照射条件は、保護層を硬化させるために必要かつ十分なエネルギーを有し、更には電子写真感光体特性を極端に悪化させることがない条件である。
【００１４】
詳細な理由は明らかではないが、加速電圧８０ｋＶ、線量４Ｍｒａｄの電子線照射線量に対して、樹脂膜１０μｍにおいて４３％以上の電子線遮蔽率を示す樹脂を電荷輸送層用の結着樹脂として含有させると、膜厚や該樹脂の含有比率に依らず、電子線照射による電子写真感光体特性の劣化を効果的に抑えることができる。この時、電荷輸送層自身が顕著に特性劣化することはなく、また、電荷輸送層と電荷発生層との界面に特性的な悪影響を及ぼすこともない。同様に、理由は不明だが、電子線遮蔽率が特に４７％以上の樹脂であれば、特性劣化を更に抑える効果が発現することがわかっている。
【００１５】
本発明で用いられる電荷輸送層用の結着樹脂としては、例えば、アクリル樹脂、アクリロニトリル樹脂、アリル樹脂、アルキッド樹脂、エポキシ樹脂、シリコーン樹脂、フェノール樹脂、フェノキシ樹脂、ブチラール樹脂、ポリアクリルアミド樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリエチレン樹脂、ポリスチレン樹脂、ポリスルホン樹脂、ポリビニルブチラール樹脂、ポリフェニレンオキシド樹脂、ポリブタジエン樹脂、ポリプロピレン樹脂、メタクリル樹脂、ユリア樹脂、塩化ビニル樹脂、酢酸ビニル樹脂、ポリアリレート樹脂及びポリカーボネート樹脂等の中から選ぶことができる。好ましくは、芳香環数が多い樹脂構造がよく、更に好ましくは、芳香環を多く有するポリカーボネート樹脂がよい。これらの樹脂は、上記電子線遮蔽率を満足していれば、単独、混合又は共重合体として１種又は２種以上用いることができる。前記電荷輸送層用の結着樹脂としてより好ましくは、以下一般式（１）に示した構成単位を有する樹脂である。
【００１６】
【化５】
0004717665.tif 000003
【００１７】
式（１）中、Ｒ１〜Ｒ４はそれぞれ独立に、水素原子、置換基を有してもよい炭素数１〜３のメチル基、エチル基、プロピル基等のアルキル基又は置換基を有してもよいアリール基で示される。ただし、Ｒ１〜Ｒ４の少なくとも１つは置換基を有してもよいアリール基で示される。なお、置換基としてはハロゲン原子、ヒドロキシ基、ニトロ基、シアノ基、アセチル基及びフェニル基等が挙げられる。
【００１８】
好ましくは、前記一般式（１）で示される構成単位が、Ｒ１は置換基を有してもよいアリール基であり、Ｒ２〜Ｒ４はそれぞれ独立に水素原子もしくは置換基を有してもよい炭素数１〜３のアルキル基で示される構成単位であり、より好ましくは、Ｒ１は置換基を有してもよいビフェニリル基で示される構成単位である。もしくは、Ｒ１は置換基を有してもよい炭素数１〜３のアルキル基であり、Ｒ２は置換基を有してもよい炭素数１〜３のアルキル基又は置換基を有してもよいアリール基であり、Ｒ３及びＲ４は置換基を有してもよいアリール基で示される構成単位が好ましい。詳細は不明だが、本発明者らは、特にビフェニリル基を有する構造が、電子線照射による電子写真感光体特性の劣化を効果的に抑える効果が得られることを実験的に見出している。更に好ましくは、上述した構成単位を単重合させて得られる樹脂である。
【００１９】
前記電荷輸送層用の結着樹脂として好ましい例を以下に列挙するが、本発明はこれらに限定されるものではない。なおこれらの結着樹脂は、例えば特開平０１−２６９９４２号公報に記載されるような常法にて製造した。
【００２０】
【化６】
0004717665.tif 000004
【００２１】
【化７】
0004717665.tif 000005
【００２２】
【化８】
0004717665.tif 000006
【００２３】
【化９】
0004717665.tif 000007
【００２４】
加速電圧８０ｋＶ、線量４Ｍｒａｄの電子線照射線量に対する電子線遮蔽率が、樹脂膜１０μｍにおいて４３％以上の樹脂を結着樹脂として用いること、より好ましくは４７％以上の樹脂を結着樹脂として用いることに加えて、更に、膜厚１３μｍにおいて４７％以上である電荷輸送層を用いた場合、電子線を防ぐ効果はより高まる点で好ましい。
【００２５】
更に好ましくは、該電荷輸送層中の電荷輸送物質が前記一般式（２）で示される電荷輸送物質を有する電荷輸送層である。前記一般式（２）の電荷輸送物質を含有させることにより、電子線を遮蔽する効果はより高まる点で好ましい。
【００２６】
【化１０】
0004717665.tif 000008
【００２７】
式（２）中、Ｒ５及びＲ６はそれぞれ独立に、水素原子や、置換基を有してもよいメチル基、エチル基、プロピル基等のアルキル基や、置換基を有してもよいアリール基、又はＲ５とＲ６が結合して形成される環状の２価の基で示される。Ｒ７〜Ｒ１０はそれぞれ独立に、置換基を有してもよいアリール基で示される。なお、置換基としてはハロゲン原子、ヒドロキシ基、ニトロ基、シアノ基、アセチル基及びフェニル基等が挙げられる。
【００２８】
前記電荷輸送層用の電荷輸送物質として好ましい例を以下に列挙するが、これらに限定されるものではない。
【００２９】
【化１１】
0004717665.tif 000009
【００３０】
以下、本発明の電子写真感光体について詳しく述べる。
【００３１】
本発明の電子写真感光体は、導電性支持体上に少なくとも電荷発生層と、少なくとも電荷輸送層とがこの順に積層して形成される。なお、図１中、１０１は支持体、１０２は感光層、１０３は電荷発生層、１０４は電荷輸送層、１０５は保護層を示す。以下では、この積層型（機能分離型）感光層を含有する電子写真感光体について詳細に述べる。
【００３２】
導電性支持体は導電性を有するものであればよく、アルミニウム、ステンレス及びニッケル等の金属、又は導電層を設けた金属、プラスチック及び紙等が挙げられ、形状としては円筒状及びフィルム状等が挙げられる。特に円筒状のアルミニウムが機械強度、電子写真特性及びコストの点で優れている。これらの導電性支持体は素管のまま用いてもよいが、切削及びホーニング等の物理処理、陽極酸化処理又は酸等を用いた化学処理を施したものを用いてもよい。
【００３３】
導電性支持体と中間層との間に干渉縞防止層（図１中不図示）を設けることもできる。干渉縞防止層は、支持体自身に干渉縞防止機能を持たせた場合は必要ないが、導電性支持体を素管のまま用い、これに塗工により干渉縞防止層を形成することにより、簡便な方法により導電性支持体に干渉縞防止機能を付与できるため、生産性・コストの面から非常に有用である。干渉縞防止層を形成する好ましい方法としては、酸化スズ、酸化インジウム、酸化チタン及び硫酸バリウム等の無機粒子をフェノール樹脂等の結着樹脂と共に適当な溶剤に分散して塗布液を作製し、導電性支持体に塗工、乾燥する方法が挙げられる。干渉縞防止層の膜厚は１〜３０μｍであることが好ましい。
【００３４】
導電性支持体と感光層の中間にバリヤー機能と接着機能を有する中間層を設けることもできる。中間層は、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアルコール樹脂、ポリブタジエン樹脂、ポリプロピレン樹脂及びユリア樹脂等の樹脂や、酸化アルミニウム等の材料を用いて形成することができる。中間層の膜厚は５μｍ以下が好ましく、特には０．１〜３μｍが適当である。
【００３５】
電荷発生層は、電荷発生物質を結着樹脂及び溶剤と共に分散して得られる電荷発生層用塗布液を塗布し、これを乾燥させることによって形成することができる。分散方法としては、ホモジナイザー、超音波分散機、ボールミル、サンドミル、ロールミル、振動ミル、アトライター又は液衝突型高速分散機等を用いた方法が挙げられる。電荷発生物質と結着樹脂との割合は、０．３：１〜１０：１（質量比）の範囲が好ましい。
【００３６】
電荷発生物質としては、例えば、モノアゾ、ジスアゾ、トリスアゾ等のアゾ顔料や、金属フタロシアニン、非金属フタロシアニン等のフタロシアニン顔料や、インジゴ、チオインジゴ等のインジゴ顔料や、ペリレン酸無水物、ペリレン酸イミド等のペリレン顔料や、アンスラキノン、ピレンキノン、ジベンズピレンキノン等の多環キノン顔料や、スクワリリウム色素や、ピリリウム塩及びチアピリリウム塩や、トリフェニルメタン色素や、セレン、セレン−テルル、アモルファスシリコン等の無機物質や、キナクリドン顔料や、アズレニウム塩顔料や、キノシアニン等のシアニン染料や、アントアントロン顔料や、ピラントロン顔料や、キサンテン色素や、キノンイミン色素や、スチリル色素や、硫化カドミウムや、酸化亜鉛等が挙げられる。これら電荷発生物質は１種のみ用いてもよく、２種以上用いてもよい。また、これら電荷発生物質の中でも、感度の観点から、フタロシアニン顔料やアゾ顔料が好ましく、特にフタロシアニン顔料の中でも、ヒドロキシガリウムフタロシアニンが好ましく、特にはＣｕＫα特性Ｘ線回折におけるブラッグ角（２θ±０．３°）の７．４及び２８．２に強いピークを有する結晶形のヒドロキシガリウムフタロシアニンがより好ましい。また、アゾ顔料の中でも、特にジスアゾ顔料が好ましい。
【００３７】
電荷発生層に用いられる結着樹脂としては、例えば、アクリル樹脂、アリル樹脂、アルキッド樹脂、エポキシ樹脂、ジアリルフタレート樹脂、シリコーン樹脂、スチレン−ブタジエンコポリマー、フェノール樹脂、ブチラール樹脂、ベンザール樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリブタジエン樹脂、ポリプロピレン樹脂、メタクリル樹脂、ユリア樹脂、塩化ビニル−酢酸ビニルコポリマー、酢酸ビニル樹脂及び塩化ビニル樹脂等が挙げられる。特には、ブチラール樹脂あるいはベンザール樹脂が好ましい。これらは単独、混合又は共重合体として１種又は２種以上用いることができる。
【００３８】
電荷発生層用塗布液に用いられる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、及び芳香族化合物等が挙げられる。電荷発生層の膜厚は５μｍ以下であることが好ましく、特には０．１〜２μｍであることがより好ましい。また、電荷発生層には、種々の増感剤、酸化防止剤、紫外線吸収剤、可塑剤等を必要に応じて添加することもできる。
【００３９】
電荷輸送層は、電荷輸送物質と結着樹脂を溶剤に均一に溶解させて得られる電荷輸送層用塗布液を塗布し、これを乾燥させることによって形成することができる。電荷輸送物質と結着樹脂との割合は、１：２〜２：１（質量比）の範囲が好ましい。
【００４０】
電荷輸送物質としては、従来有機電子写真感光体に用いられる公知のものを用いることができ、特に限定されないが、トリアリールアミン化合物、ヒドラゾン化合物、スチリル化合物、スチルベン化合物、ピラゾリン化合物、オキサゾール化合物、チアゾール化合物、トリアリールメタン化合物及びブタジエン化合物等が挙げられる。これら電荷輸送物質は１種のみ用いてもよく、２種以上用いてもよい。これらの電荷輸送物質の中でも、より好ましくは、トリアリールアミン化合物である。更に好ましくは前記一般式（２）で示した構造を有する電荷輸送物質が挙げられる。
【００４１】
電荷輸送層に用いられる結着樹脂としては、前述した種類の樹脂が挙げられる。これら電荷輸送物質は１種のみ用いてもよく、２種以上用いてもよい。これらの結着樹脂の中でも、好ましくは、前記一般式（１）で示される構成単位を有する樹脂を挙げることができる。特により好ましくは、前記一般式（１−１）又は（１−２）で示される構成単位を有する樹脂が挙げられる。
【００４２】
電荷輸送層用塗布液に用いられる溶剤としては、プロパノールやブタノール等のアルコール（特に炭素原子数３以上のアルコール）、アセトンやメチルエチルケトン等のケトン、酢酸メチルや酢酸エチル等のエステル、トルエンやキシレン等の芳香族炭化水素、１，４−ジオキサンやテトラヒドロフラン等のエーテル、クロロベンゼン、クロロホルム及び四塩化炭素等のハロゲン原子で置換された炭化水素等が用いられる。電荷輸送層の膜厚は５〜４０μｍであることが好ましく、特には７〜３０μｍであることがより好ましい。膜厚が厚過ぎると、電荷の拡散の影響が大きくなるため精細な画像が得られ難くなり、膜厚が薄過ぎると、本発明の効果が小さくなる。また、電荷輸送層には、種々の増感剤、酸化防止剤、紫外線吸収剤、可塑剤等を必要に応じて添加することもできる。
【００４３】
電荷輸送層上には、少なくとも保護層が形成される。保護層は、結着樹脂又は結着樹脂のモノマーもしくはオリゴマーを溶剤に溶解して得られる保護層用塗布液を塗布し、これに電子線を照射することによって形成することができる。
【００４４】
結着樹脂としては、硬化性樹脂が好適に用いられる。硬化性樹脂とは、重合性官能基を有するモノマーやオリゴマーがエネルギーを受けることによって、該重合性官能基が重合反応及び／又は架橋反応を起こし、もって硬化するという樹脂である。本発明においては、重合性官能基を有するモノマーやオリゴマーに与えるエネルギーは、電子線のエネルギーである。モノマーやオリゴマーが重合性官能基を有する樹脂としては、例えば、フェノール樹脂やメラミン樹脂等が挙げられる。重合性官能基としては、例えば、アクリル基、メタクリル基及びアルコキシシリル基等が挙げられる。また、電子写真特性の観点から、重合性官能基を有するモノマーやオリゴマーは、電荷輸送性構造を併有することが好ましい。保護層を形成する際に、重合性官能基を有するモノマーやオリゴマーと電荷輸送物質を併用することも可能であるが、重合性官能基及び電荷輸送性構造を併有するモノマーやオリゴマーであれば、電荷輸送物質を別途用いる必要がないため、高純度な３次元架橋構造の保護層を形成することができる。重合性官能基及び電荷輸送性構造を有するモノマーやオリゴマーとしては、例えば、特開２００４−２４０３０４号公報（特許文献１）に記載されている材料が挙げられる。また、保護層には、シリコーン樹脂粒子、フッ素原子含有樹脂粒子等の潤滑剤や、シリカ微粒子、アルミナ微粒子等の無機フィラーや、重合開始剤、酸化防止剤、熱安定剤、紫外線吸収剤等を含有させてもよい。保護層の膜厚は０．５〜１０μｍであることが好ましく、特には１〜７μｍであることがより好ましい。
【００４５】
電子線の加速電圧は好ましくは５０〜２００ｋＶの範囲である。５０ｋＶよりも小さいと、十分に保護層が硬化しない可能性がある。一方、加速電圧が２００ｋＶよりも大きいと、本発明の効果が小さくなってしまう。
【００４６】
次に、上記本発明の電子写真感光体を好適に使用できる本発明の電子写真装置について説明する。本発明の電子写真装置は、本発明の電子写真感光体、電子写真感光体表面を帯電する帯電手段、帯電された電子写真感光体上に露光光により静電潜像を形成する露光手段、電子写真感光体上の静電潜像をトナーで現像してトナー像を形成する現像手段及び前記電子写真感光体上のトナー像を転写材に転写する転写手段を有する。
【００４７】
図２に本発明の電子写真感光体を有するプロセスカートリッジを備えた電子写真装置の概略構成を示す。
【００４８】
図２において、１はドラム状の本発明の電子写真感光体であり、軸２を中心に矢印方向に所定の周速度（プロセススピード）をもって回転駆動される。電子写真感光体１は、回転過程において、一次帯電手段３によりその周面に正又は負の所定電位の均一帯電を受け、次いで、原稿からの反射光であるスリット露光やレーザービーム走査露光等の露光手段（不図示）から出力される目的の画像情報の時系列電気デジタル画像信号に対応して強度変調された露光光４を受ける。こうして電子写真感光体１の周面に対し、目的の画像情報に対応した静電潜像が順次形成されていく。
【００４９】
形成された静電潜像は、次いで現像手段５内の荷電粒子（トナー）で正規現像又は反転現像により可転写粒子像（トナー像）として顕画化され、不図示の給紙部から電子写真感光体１と転写手段６との間に電子写真感光体１の回転と同期して取り出されて給送された転写材７に、電子写真感光体１の表面に形成担持されているトナー像が転写手段６により順次転写されていく。この時、転写手段にはバイアス電源（不図示）からトナーの保有電荷とは逆極性のバイアス電圧が印加される。
【００５０】
トナー画像の転写を受けた転写材７（最終転写材（紙やフィルム等）の場合）は、電子写真感光体面から分離されて像定着手段８へ搬送されてトナー像の定着処理を受けることにより画像形成物（プリント、コピー）として装置外へプリントアウトされる。転写材７が一次転写材（中間転写材等）の場合は、複数次の転写工程の後に定着処理を受けてプリントアウトされる。
【００５１】
トナー像転写後の電子写真感光体１の表面は、クリーニング手段９によって転写残りトナー等の付着物の除去を受けて清浄面化される。近年、クリーナレスシステムも研究され、転写残りトナーを直接、現像器等で回収することもできる。更に、前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【００５２】
本発明においては、上述の電子写真感光体１、一次帯電手段３、現像手段５及びクリーニング手段９等の構成要素のうち、複数のものを容器に納めてプロセスカートリッジとして一体に結合して構成し、このプロセスカートリッジを複写機やレーザービームプリンター等の電子写真装置本体に対して着脱自在に構成してもよい。例えば、一次帯電手段３、現像手段５及びクリーニング手段９の少なくとも１つを電子写真感光体１と共に一体に支持してカートリッジ化して、装置本体のレール等の案内手段１２を用いて装置本体に着脱自在なプロセスカートリッジ１１とすることができる。
【００５３】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動又は液晶シャッターアレイの駆動等により照射される光である。
【００５４】
本発明の電子写真感光体は、電子写真複写機に利用するのみならず、レーザービームプリンター、ＬＥＤプリンター、ＦＡＸ、液晶シャッター式プリンター等の電子写真装置一般に適応し得るが、更に、電子写真技術を応用したディスプレー、記録、軽印刷、製版及びファクシミリ等の装置にも幅広く適用し得るものである。
【００５５】
なお、本発明において、Ｘ線回折の測定は、ＣｕＫα線を用いて次の条件で行った。
【００５６】
使用測定機：マック・サイエンス社製、全自動Ｘ線回折装置ＭＸＰ１８
Ｘ線管球：Ｃｕ
管電圧：５０ｋＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｄｅｇ．
湾曲モノクロメーター使用
【００５７】
また、本発明において、粘度平均分子量（Ｍｖ）及び重量平均分子量（Ｍｗ）は、ＧＰＣ（ゲル・パーミュエーション・クロマトグラフィー）により、東ソー（株）製ＨＬＣ−８１２０を用いて測定されるポリスチレン換算値とした。粘度平均分子量及び重量平均分子量測定は常法に従って次の条件で行った。
【００５８】
測定対象試料をテトラヒドロフラン中に入れ、数時間放置した後、十分に振盪してテトラヒドロフランと良く混ぜ（測定対象試料の合一体がなくなるまで）、更に１２時間以上静置した。その後、サンプル処理フィルター（商品名：Ｈ−２５−５、東ソー（株）製、ポアサイズ：０．５μｍ）を通過させたものをＧＰＣの試料（テトラヒドロフラン試料溶液）とした。測定対象試料の濃度は０．５〜５ｍｇ／ｍｌとなるように調整した。
【００５９】
次に、４０℃のヒートチャンバー中でカラムを安定化させ、この温度におけるカラムに、溶媒としてテトラヒドロフランを毎分０．６ｍｌの流速で流し、上記のテトラヒドロフラン試料溶液を２０μｌ注入して測定した。測定対象試料の分子量測定にあたっては、測定対象試料の有する分子量分布を、数種の単分散ポリスチレン標準試料により作成された検量線の対数値とカウント数との関係から算出した。検量線作成用の標準ポリスチレン試料としては、昭和電工（株）製の標準ポリスチレン試料１０点程度（分子量：６×１０２、２×１０３、４×１０３、１．８×１０４、５×１０４、１．１×１０５、４×１０５、８．５×１０５、２×１０６、４．５×１０６）を用いた。
【００６０】
検出器にはＲＩ（屈折率）検出器を用いた。カラムには東ソー（株）製のＴＳＫ  ｇｅｌ  Ｓｕｐｅｒ  ＨＭ−ＭとＴＳＫ  ｇｕａｒｄ  ｃｏｌｕｍｎとを組み合わせて用いた。
【００６１】
本発明においては、結着樹脂のガラス転移点Ｔｇは、セイコー電子工業製熱分析装置ＳＳＣ５２００Ｈを用いて測定した。測定試料は５〜２０ｍｇ、好ましくは１０ｍｇを精密に秤量して、それをアルミニウムパン中に入れた。同時に、リファレンスとして空のアルミニウムパンを用意した。測定範囲は３０〜３００℃で昇温速度を１０℃／ｍｉｎとし、常温常湿下で測定した。得られたチャートの固体側の接線と転移温度域の急峻な位置の接線との交点をガラス転移点Ｔｇとした。
【実施例】
【００６２】
以下に、具体的な実施例を挙げて本発明を更に詳細に説明する。ただし、本発明の実施の形態は、これらにのみ限定されるものではない。なお、実施例中の「％」及び「部」は、それぞれ「質量％」及び「質量部」を意味する。
【００６３】
〈実施例電子写真感光体１の作製〉
１０％の酸化アンチモンを含有する酸化スズで被覆した酸化チタン粉体５０部、レゾール型フェノール樹脂２５部、メチルセロソルブ２０部、メタノール５部及びシリコーンオイル（ポリジメチルシロキサン・ポリオキシアルキレン共重合体、平均分子量３０００）０．００２部を、直径０．８ｍｍのガラスビーズを用いたサンドミル装置で２時間分散して、干渉縞防止層用塗布液を調製した。導電性支持体としてのアルミニウムシリンダー（直径３０ｍｍ、引き抜き管）上に、この塗布液を浸漬塗布し、１４０℃で３０分間乾燥させ、膜厚が１５μｍの干渉縞防止層を形成した。
【００６４】
次に、ナイロン６−６６−６１０−１２四元ナイロン共重合体樹脂（商品名：ＣＭ８０００、東レ社製）２．５部とＮ−メトキシメチル化６ナイロン樹脂（商品名：トレジンＥＦ−３０Ｔ、ナガセケムテックス製、メトキシメチル化率：２８〜３３ｗｔ％）７．５部をメタノール１９０部に溶解し、中間層用塗布液を調整した。前記干渉縞防止層上に、この塗布液を浸漬塗布し、１００℃で１０分間乾燥させ、膜厚が１．０μｍの中間層を形成した。
【００６５】
次に、下記式（３）で示した電荷発生物質１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部とメチルエチルケトン４５０部を更に加えて希釈して電荷発生層用塗布液を得た。得られた塗布液を中間層上に浸漬塗布し、１００℃で１０分間乾燥することにより、膜厚が０．２２μｍの電荷発生層を形成した。
【００６６】
【化１２】
0004717665.tif 000010
【００６７】
次に、下記式（４）で示される電荷輸送物質７部、例示化合物２を構成単位とする樹脂（Ｍｖ：４００００、Ｔｇ：１９５℃）１０部をモノクロロベンゼン７０部に溶解して、電荷輸送層用塗布液を得た。得られた塗布液を電荷発生層上に浸漬塗布し、１１０℃で１時間乾燥することにより、膜厚１３μｍの電荷輸送層を形成した。
【００６８】
【化１３】
0004717665.tif 000011
【００６９】
次に、下記式（５）で示される構造を有する化合物（連鎖重合性官能基であるアクリル基を有する電荷輸送物質）４５部、ポリテトラフルオロエチレン粒子（商品名：ルブロンＬ２、ダイキン（株）製）１０部及びｎ−プロパノール５５部を超高圧分散機で分散混合することによって、保護層用塗布液を調製した。
【００７０】
【化１４】
0004717665.tif 000012
【００７１】
この保護層用塗布液を電荷輸送層上に浸漬塗布し、これを５分間５０℃で乾燥させ、乾燥後、加速電圧８０ｋＶ、吸収線量１．５Ｍｒａｄの条件で電子線を照射することによって硬化させることによって、保護層を形成した。引き続き、１５０℃で５分間加熱処理を行った。電子線の照射から５分間の加熱処理までの酸素濃度は２０ｐｐｍであった。次に、大気中において、１２０℃で１時間加熱処理を行った。１時間加熱処理後の保護層の膜厚は５μｍであった。このようにして、最表面に保護層（第２電荷輸送層）を有する実施例電子写真感光体１を作製した。
【００７２】
〈実施例電子写真感光体２の作製〉
実施例電子写真感光体１の作製において、保護層用塗布液を、下記式（６）で示される構造を有する化合物（連鎖重合性官能基であるアクリル基を有する電荷輸送物質）４５部、ポリテトラフルオロエチレン粒子（商品名：ルブロンＬ２、ダイキン（株）製）１０部及びｎ−プロパノール５５部を超高圧分散機で分散混合して得られる塗布液に代えた以外は、実施例電子写真感光体１と同様の方法を用いて実施例電子写真感光体２を作製した。
【００７３】
【化１５】
0004717665.tif 000013
【００７４】
〈実施例電子写真感光体３の作製〉
実施例電子写真感光体１の作製において、電荷輸送層用塗布液を、前記式（４）で示される電荷輸送物質１０．５部、例示化合物２を構成単位とする樹脂（Ｍｖ：４００００、Ｔｇ：１９５℃）５部をモノクロロベンゼン７０部に溶解して得られる塗布液に代えた以外は、実施例電子写真感光体１と同様の方法を用いて実施例電子写真感光体３を作製した。
【００７５】
〈実施例電子写真感光体４の作製〉
実施例電子写真感光体１の作製において、電荷輸送層用塗布液を、前記式（４）で示される電荷輸送物質４部、例示化合物２を構成単位とする樹脂（Ｍｖ：４００００、Ｔｇ：１９５℃）１０部をモノクロロベンゼン７０部に溶解して得られる塗布液に代えた以外は、実施例電子写真感光体１と同様の方法を用いて実施例電子写真感光体４を作製した。
【００７６】
〈実施例電子写真感光体５の作製〉
実施例電子写真感光体１の作製において、電荷輸送層の膜厚を６μｍに代えた以外は、実施例電子写真感光体１と同様の方法を用いて実施例電子写真感光体５を作製した。
【００７７】
〈実施例電子写真感光体６の作製〉
実施例電子写真感光体１の作製において、電荷輸送層の膜厚を３２μｍに代えた以外は、実施例電子写真感光体１と同様の方法を用いて実施例電子写真感光体６を作製した。
【００７８】
〈実施例電子写真感光体７の作製〉
実施例電子写真感光体１の作製において、電荷輸送層用塗布液を、前記式（４）で示される電荷輸送物質７部、例示化合物２及び例示化合物３を１：１で共重合して得られる樹脂（Ｍｖ：４２０００、Ｔｇ：１７０℃）１０部をモノクロロベンゼン７０部に溶解して得られる塗布液に代えた以外は、実施例電子写真感光体１と同様の方法を用いて実施例電子写真感光体７を作製した。
【００７９】
〈実施例電子写真感光体８の作製〉
実施例電子写真感光体１の作製において、電荷輸送層用塗布液を、前記式（４）で示される電荷輸送物質７部、例示化合物２及び下記式（７）で示される構成単位を１：１で共重合して得られる樹脂（Ｍｖ：４３０００、Ｔｇ：１８５℃）１０部をモノクロロベンゼン７０部に溶解して得られる塗布液に代えた以外は、実施例電子写真感光体１と同様の方法を用いて実施例電子写真感光体８を作製した。
【００８０】
【化１６】
0004717665.tif 000014
【００８１】
〈実施例電子写真感光体９の作製〉
実施例電子写真感光体１の作製において、電荷輸送層用塗布液を、前記式（４）で示される電荷輸送物質７部、例示化合物２を構成単位とする樹脂（Ｍｖ：４００００、Ｔｇ：１９５℃）８部と下記式（８）と（９）で示される構成単位を１：１で共重合して得られる樹脂（Ｍｖ：５００００、Ｔｇ：２００℃）２部の２種類の樹脂をモノクロロベンゼン７０部に溶解して得られる塗布液に代えた以外は、実施例電子写真感光体１と同様の方法を用いて実施例真電子写真感光体９を作製した。
【００８２】
【化１７】
0004717665.tif 000015
【００８３】
〈実施例電子写真感光体１０の作製〉
実施例電子写真感光体１の作製において、電荷輸送層用塗布液を、前記式（４）で示される電荷輸送物質７部、例示化合物１７を構成単位とする樹脂（Ｍｖ：４５０００、Ｔｇ：２００℃）１０部をモノクロロベンゼン７０部に溶解して得られる塗布液に代えた以外は、実施例電子写真感光体１と同様の方法を用いて実施例電子写真感光体１０を作製した。
【００８４】
〈実施例電子写真感光体１１の作製〉
実施例電子写真感光体１の作製において、電荷輸送層用塗布液を、前記式（４）で示される電荷輸送物質７部、例示化合物３を構成単位とする樹脂（Ｍｖ：４５０００、Ｔｇ：１４０℃）１０部をモノクロロベンゼン７０部に溶解して得られる塗布液に代えた以外は、実施例電子写真感光体１と同様の方法を用いて実施例電子写真感光体１１を作製した。
【００８５】
〈実施例電子写真感光体１２の作製〉
実施例電子写真感光体１の作製において、電荷輸送層用塗布液を、前記式（４）で示される電荷輸送物質７部、例示化合物４を構成単位とする樹脂（Ｍｖ：４２０００、Ｔｇ：１８５℃）１０部をモノクロロベンゼン７０部に溶解して得られる塗布液に代えた以外は、実施例電子写真感光体１と同様の方法を用いて実施例電子写真感光体１２を作製した。
【００８６】
〈実施例電子写真感光体１３の作製〉
実施例電子写真感光体１の作製において、電荷輸送層用塗布液を、前記式（４）で示される電荷輸送物質７部、例示化合物５を構成単位とする樹脂（Ｍｖ：４１０００、Ｔｇ：２１０℃）１０部をモノクロロベンゼン７０部に溶解して得られる塗布液に代えた以外は、実施例電子写真感光体１と同様の方法を用いて実施例電子写真感光体１３を作製した。
【００８７】
〈実施例電子写真感光体１４の作製〉
実施例電子写真感光体１の作製において、電荷輸送層用塗布液を、前記式（４）で示される電荷輸送物質７部、例示化合物６を構成単位とする樹脂（Ｍｖ：４２０００、Ｔｇ：１７５℃）１０部をモノクロロベンゼン７０部に溶解して得られる塗布液に代えた以外は、実施例電子写真感光体１と同様の方法を用いて実施例電子写真感光体１４を作製した。
【００８８】
〈実施例電子写真感光体１５の作製〉
実施例電子写真感光体１の作製において、電荷輸送層用塗布液を、ＣＴＭ−１で示される電荷輸送物質７部、例示化合物２を構成単位とする樹脂（Ｍｖ：４００００、Ｔｇ：１９５℃）１０部をモノクロロベンゼン７０部に溶解して得られる塗布液に代えた以外は、実施例電子写真感光体１と同様の方法を用いて実施例電子写真感光体１５を作製した。
【００８９】
〈実施例電子写真感光体１６の作製〉
実施例電子写真感光体１の作製において、電荷輸送層用塗布液を、前記式（４）で示される電荷輸送物質１０．５部、例示化合物４を構成単位とする樹脂（Ｍｖ：４２０００、Ｔｇ：１８５℃）５部をモノクロロベンゼン７０部に溶解して得られる塗布液に代えた以外は、実施例電子写真感光体１と同様の方法を用いて実施例電子写真感光体１６を作製した。
【００９０】
〈実施例電子写真感光体１７の作製〉
実施例電子写真感光体１の作製において、電荷輸送層用塗布液を、ＣＴＭ−１で示される電荷輸送物質１０．５部、例示化合物４を構成単位とする樹脂（Ｍｖ：４２０００、Ｔｇ：１８５℃）５部をモノクロロベンゼン７０部に溶解して得られる塗布液に代えた以外は、実施例電子写真感光体１と同様の方法を用いて実施例電子写真感光体１７を作製した。
【００９１】
〈実施例電子写真感光体１８の作製〉
実施例電子写真感光体１の作製において、電子線照射条件を加速電圧１５０ｋＶ、吸収線量１．５Ｍｒａｄの条件に代えた以外は、実施例電子写真感光体１と同様の方法を用いて実施例電子写真感光体１８を作製した。
【００９２】
〈実施例電子写真感光体１９の作製〉
実施例電子写真感光体１の作製において、電荷発生層用塗布液を、ＣｕＫα特性Ｘ線回折におけるブラッグ角（２θ±０．２°）が７．５°、９．９°、１６．３°、１８．６°、２５．１°及び２８．３°の位置に強いピークを有する結晶形のヒドロキシガリウムフタロシアニン１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部と酢酸エチル４５０部を更に加えて希釈して得られる塗布液に代えた以外は、実施例電子写真感光体１と同様の方法を用いて実施例電子写真感光体１９を作製した。
【００９３】
〈実施例電子写真感光体２０の作製〉
実施例電子写真感光体１９の作製において、電荷輸送層用塗布液を、下記式（１０）で示される電荷輸送物質７部、例示化合物２を構成単位とする樹脂（Ｍｖ：４００００、Ｔｇ：１９５℃）１０部をモノクロロベンゼン７０部に溶解して得られる塗布液に代えた以外は、実施例電子写真感光体１と同様の方法を用いて実施例電子写真感光体２０を作製した。
【００９４】
【化１８】
0004717665.tif 000016
【００９５】
〈実施例電子写真感光体２１の作製〉
実施例電子写真感光体１の作製において、電荷発生層用塗布液を、ＣｕＫα特性Ｘ線回折におけるブラッグ角（２θ±０．２°）が９．０°、１４．２°、２３．９°及び２７．１°の位置に強いピークを有する結晶形のオキシチタニウムフタロシアニン１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部とメチルエチルケトン４５０部を更に加えて希釈して得られる電荷発生層用塗布液に代えて、更に、電荷輸送層用塗布液を、前記式（１０）で示される電荷輸送物質７部、例示化合物２で示される構成単位と下記式（１１）で示される構成単位を１：１で共重合して得られる樹脂（Ｍｖ：４４０００、Ｔｇ：１７０℃）１０部をモノクロロベンゼン７０部に溶解して得られる塗布液に代えた以外は、実施例電子写真感光体１と同様の方法を用いて実施例電子写真感光体２１を作製した。
【００９６】
【化１９】
0004717665.tif 000017
【００９７】
〈実施例電子写真感光体２２の作製〉
実施例電子写真感光体２１の作製において、電荷輸送層用塗布液を、前記式（１０）で示される電荷輸送物質７部、例示化合物２で示される構成単位と下記式（１２）で示される構成単位を１：１で共重合して得られる樹脂（Ｍｖ：４４０００、Ｔｇ：２２５℃）１０部をモノクロロベンゼン７０部に溶解して得られる塗布液に代えた以外は、実施例電子写真感光体２１と同様の方法を用いて実施例電子写真感光体２２を作製した。
【００９８】
【化２０】
0004717665.tif 000018
【００９９】
〈実施例電子写真感光体２３の作製〉
実施例電子写真感光体２１の作製において、電荷輸送層用塗布液を、下記式（１３）で示される電荷輸送物質７部、例示化合物２を構成単位とする樹脂（Ｍｖ：４００００、Ｔｇ：１９５℃）１０部をモノクロロベンゼン７０部に溶解して得られる塗布液に代えた以外は、実施例電子写真感光体２１と同様の方法を用いて実施例電子写真感光体２３を作製した。
【０１００】
【化２１】
0004717665.tif 000019
【０１０１】
〈実施例電子写真感光体２４の作製〉
実施例電子写真感光体２１の作製において、電荷輸送層用塗布液を、前記式（１０）で示される電荷輸送物質７部、例示化合物２を構成単位とする樹脂（Ｍｖ：４００００、Ｔｇ：１９５℃）１０部をモノクロロベンゼン７０部に溶解して得られる塗布液に代えた以外は、実施例電子写真感光体２１と同様の方法を用いて実施例電子写真感光体２４を作製した。
【０１０２】
〈実施例電子写真感光体２５の作製〉
実施例電子写真感光体２４の作製において、電荷発生層用塗布液を、下記式（１４）で示される化合物１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部とメチルエチルケトン４５０部を更に加えて希釈して得られる電荷発生層用塗布液に代えた以外は、実施例電子写真感光体２４と同様の方法を用いて実施例電子写真感光体２５を作製した。
【０１０３】
【化２２】
0004717665.tif 000020
【０１０４】
〈実施例電子写真感光体２６の作製〉
実施例電子写真感光体２４の作製において、電荷発生層用塗布液を、下記式（１５）で示した電荷発生物質１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部とメチルエチルケトン４５０部を更に加えて希釈して得られる電荷発生層用塗布液に代えた以外は、実施例電子写真感光体２４と同様の方法を用いて実施例電子写真感光体２６を作製した。
【０１０５】
【化２３】
0004717665.tif 000021
【０１０６】
〈比較例電子写真感光体１の作製〉
実施例電子写真感光体１の作製において、電荷輸送層用塗布液を、前記式（４）で示される電荷輸送物質７部、前記式（７）を構成単位とする樹脂（Ｍｖ：４００００、Ｔｇ：１６５℃）１０部をモノクロロベンゼン７０部に溶解して得られる塗布液に代えた以外は、実施例電子写真感光体１と同様の方法を用いて比較例電子写真感光体１を作製した。
【０１０７】
〈比較例電子写真感光体２の作製〉
比較例電子写真感光体１の作製において、電荷輸送層用塗布液を、前記式（４）で示される電荷輸送物質４部、前記式（７）を構成単位とする樹脂（Ｍｖ：４００００、Ｔｇ：１６５℃）１０部をモノクロロベンゼン７０部に溶解して得られる塗布液に代えた以外は、比較例電子写真感光体１と同様の方法を用いて比較例電子写真感光体２を作製した。
【０１０８】
〈比較例電子写真感光体３の作製〉
比較例電子写真感光体１の作製において、電荷輸送層膜厚を２６μｍに代えた以外は、比較例電子写真感光体１と同様の方法を用いて比較例電子写真感光体３を作製した。
【０１０９】
〈比較例電子写真感光体４の作製〉
実施例電子写真感光体１の作製において、電荷輸送層用塗布液を、前記式（４）で示される電荷輸送物質７部、下記式（１６）を構成単位とする樹脂（Ｍｖ：４１０００、Ｔｇ：２４５℃）１０部をモノクロロベンゼン７０部に溶解して得られる塗布液に代えた以外は、実施例電子写真感光体１と同様の方法を用いて比較例電子写真感光体４を作製した。
【０１１０】
【化２４】
0004717665.tif 000022
【０１１１】
〈比較例電子写真感光体５の作製〉
実施例電子写真感光体１の作製において、電荷輸送層用塗布液を、前記式（４）で示される電荷輸送物質７部、下記式（１７）を構成単位とする樹脂（Ｍｖ：４００００、Ｔｇ：１３５℃）１０部をモノクロロベンゼン７０部に溶解して得られる塗布液に代えた以外は、実施例電子写真感光体１と同様の方法を用いて比較例電子写真感光体５を作製した。
【０１１２】
【化２５】
0004717665.tif 000023
【０１１３】
〈比較例電子写真感光体６の作製〉
実施例電子写真感光体２４の作製において、電荷輸送層用塗布液を、前記式（４）で示される電荷輸送物質７部、前記式（１１）及び（１２）で示される構成単位を１：１で共重合して得られる樹脂（Ｍｖ：４４０００、Ｔｇ：１９５℃）１０部をモノクロロベンゼン７０部に溶解して得られる塗布液に代えた以外は、実施例電子写真感光体２４と同様の方法を用いて比較例電子写真感光体６を作製した。
【０１１４】
〈比較例電子写真感光体７の作製〉
比較例電子写真感光体６の作製において、電荷輸送層用塗布液を、前記式（１３）で示される電荷輸送物質７部、前記式（７）を構成単位とする樹脂（Ｍｖ：４００００、Ｔｇ：１６５℃）１０部をモノクロロベンゼン７０部に溶解して得られる塗布液に代えた以外は、比較例電子写真感光体６と同様の方法を用いて比較例電子写真感光体７を作製した。
【０１１５】
〈比較例電子写真感光体８の作製〉
実施例電子写真感光体１の作製において、電荷発生層用塗布液を、前記式（１４）で示される化合物１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部とメチルエチルケトン４５０部を更に加えて希釈して得られる電荷発生層用塗布液に代えて、更に、電荷輸送層用塗布液を、前記式（１０）で示される電荷輸送物質７部、前記式（７）を構成単位とする樹脂（Ｍｖ：４００００、Ｔｇ：１６５℃）１０部をモノクロロベンゼン７０部に溶解して得られる塗布液に代えた以外は、実施例電子写真感光体１と同様の方法を用いて比較例電子写真感光体８を作製した。
【０１１６】
〈比較例電子写真感光体９の作製〉
実施例電子写真感光体１の作製において、電荷発生層用塗布液を、前記式（１５）で示される化合物１０部とポリビニルブチラール樹脂（商品名：エスレックＢＸ−１、積水化学工業社製）５部をシクロヘキサノン２５０部に添加し、直径０．８ｍｍのガラスビーズを用いたサンドミル装置で３時間分散し、これにシクロヘキサノン１００部とメチルエチルケトン４５０部を更に加えて希釈して得られる電荷発生層用塗布液に代えて、更に、電荷輸送層用塗布液を、前記式（１０）で示される電荷輸送物質７部、前記式（１６）を構成単位とする樹脂（Ｍｖ：４１０００、Ｔｇ：２４４℃）１０部をモノクロロベンゼン７０部に溶解して得られる塗布液に代えた以外は、実施例電子写真感光体１と同様の方法を用いて比較例電子写真感光体９を作製した。
【０１１７】
（参照電子写真感光体１の作製）
アルミニウムシリンダー（直径３０ｍｍ、引き抜き管）上に、実施例電子写真感光体１と同様の方法を用いて電荷発生層まで形成した。次に、実施例電子写真感光体１の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１を作製した。
【０１１８】
（参照電子写真感光体２の作製）
アルミニウムシリンダー（直径３０ｍｍ、引き抜き管）上に、実施例電子写真感光体２と同様の方法を用いて電荷発生層まで形成した。次に、実施例電子写真感光体２の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２を作製した。
【０１１９】
（参照電子写真感光体３の作製）
アルミニウムシリンダー（直径３０ｍｍ、引き抜き管）上に、実施例電子写真感光体３と同様の方法を用いて電荷発生層まで形成した。次に、実施例電子写真感光体３の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体３を作製した。
【０１２０】
（参照電子写真感光体４の作製）
アルミニウムシリンダー（直径３０ｍｍ、引き抜き管）上に、実施例電子写真感光体４と同様の方法を用いて電荷発生層まで形成した。次に、実施例電子写真感光体４の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体４を作製した。
【０１２１】
（参照電子写真感光体５の作製）
アルミニウムシリンダー（直径３０ｍｍ、引き抜き管）上に、実施例電子写真感光体５と同様の方法を用いて電荷発生層まで形成した。次に、実施例電子写真感光体５の作製で用いた電荷輸送層用塗布液を電荷発生層上に浸漬塗布し、１１０℃で１時間乾燥することにより、膜厚１１μｍの電荷輸送層を形成させた。このようにして、最表面に電荷輸送層（第１電荷輸送層）を有する参照電子写真感光体５を作製した。
【０１２２】
（参照電子写真感光体６の作製）
アルミニウムシリンダー（直径３０ｍｍ、引き抜き管）上に、実施例電子写真感光体６と同様の方法を用いて電荷発生層まで形成した。次に、実施例電子写真感光体６の作製で用いた電荷輸送層用塗布液を電荷発生層上に浸漬塗布し、１１０℃で１時間乾燥することにより、膜厚３７μｍの電荷輸送層を形成させた。このようにして、最表面に電荷輸送層（第１電荷輸送層）を有する参照電子写真感光体６を作製した。
【０１２３】
（参照電子写真感光体７の作製）
アルミニウムシリンダー（直径３０ｍｍ、引き抜き管）上に、実施例電子写真感光体７と同様の方法を用いて電荷発生層まで形成した。次に、実施例電子写真感光体７の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体７を作製した。
【０１２４】
（参照電子写真感光体８の作製）
アルミニウムシリンダー（直径３０ｍｍ、引き抜き管）上に、実施例電子写真感光体８と同様の方法を用いて電荷発生層まで形成した。次に、実施例電子写真感光体８の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体８を作製した。
【０１２５】
（参照電子写真感光体９の作製）
アルミニウムシリンダー（直径３０ｍｍ、引き抜き管）上に、実施例電子写真感光体９と同様の方法を用いて電荷発生層まで形成した。次に、実施例電子写真感光体９の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体９を作製した。
【０１２６】
（参照電子写真感光体１０の作製）
アルミニウムシリンダー（直径３０ｍｍ、引き抜き管）上に、実施例電子写真感光体１０と同様の方法を用いて電荷発生層まで形成した。次に、実施例電子写真感光体１０の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１０を作製した。
【０１２７】
（参照電子写真感光体１１の作製）
アルミニウムシリンダー（直径３０ｍｍ、引き抜き管）上に、実施例電子写真感光体１１と同様の方法を用いて電荷発生層まで形成した。次に、実施例電子写真感光体１１の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１１を作製した。
【０１２８】
（参照電子写真感光体１２の作製）
アルミニウムシリンダー（直径３０ｍｍ、引き抜き管）上に、実施例電子写真感光体１２と同様の方法を用いて電荷発生層まで形成した。次に、実施例電子写真感光体１２の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１２を作製した。
【０１２９】
（参照電子写真感光体１３の作製）
アルミニウムシリンダー（直径３０ｍｍ、引き抜き管）上に、実施例電子写真感光体１３と同様の方法を用いて電荷発生層まで形成した。次に、実施例電子写真感光体１３の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１３を作製した。
【０１３０】
（参照電子写真感光体１４の作製）
アルミニウムシリンダー（直径３０ｍｍ、引き抜き管）上に、実施例電子写真感光体１４と同様の方法を用いて電荷発生層まで形成した。次に、実施例電子写真感光体１４の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１４を作製した。
【０１３１】
（参照電子写真感光体１５の作製）
アルミニウムシリンダー（直径３０ｍｍ、引き抜き管）上に、実施例電子写真感光体１５と同様の方法を用いて電荷発生層まで形成した。次に、実施例電子写真感光体１５の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１５を作製した。
【０１３２】
（参照電子写真感光体１６の作製）
アルミニウムシリンダー（直径３０ｍｍ、引き抜き管）上に、実施例電子写真感光体１６と同様の方法を用いて電荷発生層まで形成した。次に、実施例電子写真感光体１６の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１６を作製した。
【０１３３】
（参照電子写真感光体１７の作製）
アルミニウムシリンダー（直径３０ｍｍ、引き抜き管）上に、実施例電子写真感光体１７と同様の方法を用いて電荷発生層まで形成した。次に、実施例電子写真感光体１７の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１７を作製した。
【０１３４】
（参照電子写真感光体１８の作製）
アルミニウムシリンダー（直径３０ｍｍ、引き抜き管）上に、実施例電子写真感光体１８と同様の方法を用いて電荷発生層まで形成した。次に、実施例電子写真感光体１８の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１８を作製した。
【０１３５】
（参照電子写真感光体１９の作製）
アルミニウムシリンダー（直径３０ｍｍ、引き抜き管）上に、実施例電子写真感光体１９と同様の方法を用いて電荷発生層まで形成した。次に、実施例電子写真感光体１９の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体１９を作製した。
【０１３６】
（参照電子写真感光体２０の作製）
アルミニウムシリンダー（直径３０ｍｍ、引き抜き管）上に、実施例電子写真感光体２０と同様の方法を用いて電荷発生層まで形成した。次に、実施例電子写真感光体２０の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２０を作製した。
【０１３７】
（参照電子写真感光体２１の作製）
アルミニウムシリンダー（直径３０ｍｍ、引き抜き管）上に、実施例電子写真感光体２１と同様の方法を用いて電荷発生層まで形成した。次に、実施例電子写真感光体２１の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２１を作製した。
【０１３８】
（参照電子写真感光体２２の作製）
アルミニウムシリンダー（直径３０ｍｍ、引き抜き管）上に、実施例電子写真感光体２２と同様の方法を用いて電荷発生層まで形成した。次に、実施例電子写真感光体２２の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２２を作製した。
【０１３９】
（参照電子写真感光体２３の作製）
アルミニウムシリンダー（直径３０ｍｍ、引き抜き管）上に、実施例電子写真感光体２３と同様の方法を用いて電荷発生層まで形成した。次に、実施例電子写真感光体２３の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２３を作製した。
【０１４０】
（参照電子写真感光体２４の作製）
アルミニウムシリンダー（直径３０ｍｍ、引き抜き管）上に、実施例電子写真感光体２４と同様の方法を用いて電荷発生層まで形成した。次に、実施例電子写真感光体２４の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２４を作製した。
【０１４１】
（参照電子写真感光体２５の作製）
アルミニウムシリンダー（直径３０ｍｍ、引き抜き管）上に、実施例電子写真感光体２５と同様の方法を用いて電荷発生層まで形成した。次に、実施例電子写真感光体２５の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２５を作製した。
【０１４２】
（参照電子写真感光体２６の作製）
アルミニウムシリンダー（直径３０ｍｍ、引き抜き管）上に、実施例電子写真感光体２６と同様の方法を用いて電荷発生層まで形成した。次に、実施例電子写真感光体２６の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２６を作製した。
【０１４３】
（参照電子写真感光体２７の作製）
アルミニウムシリンダー（直径３０ｍｍ、引き抜き管）上に、比較例電子写真感光体１と同様の方法を用いて電荷発生層まで形成した。次に、比較例電子写真感光体１の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２７を作製した。
【０１４４】
（参照電子写真感光体２８の作製）
アルミニウムシリンダー（直径３０ｍｍ、引き抜き管）上に、比較例電子写真感光体２と同様の方法を用いて電荷発生層まで形成した。次に、比較例電子写真感光体２の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体２８を作製した。
【０１４５】
（参照電子写真感光体２９の作製）
アルミニウムシリンダー（直径３０ｍｍ、引き抜き管）上に、比較例電子写真感光体３と同様の方法を用いて電荷発生層まで形成した。次に、比較例電子写真感光体３の作製で用いた電荷輸送層用塗布液を電荷発生層上に浸漬塗布し、１１０℃で１時間乾燥することにより、膜厚３１μｍの電荷輸送層を形成させた。このようにして、最表面に電荷輸送層（第１電荷輸送層）を有する参照電子写真感光体２９を作製した。
【０１４６】
（参照電子写真感光体３０の作製）
アルミニウムシリンダー（直径３０ｍｍ、引き抜き管）上に、比較例電子写真感光体４と同様の方法を用いて電荷発生層まで形成した。次に、比較例電子写真感光体４の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体３０を作製した。
【０１４７】
（参照電子写真感光体３１の作製）
アルミニウムシリンダー（直径３０ｍｍ、引き抜き管）上に、比較例電子写真感光体５と同様の方法を用いて電荷発生層まで形成した。次に、比較例電子写真感光体５の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体３１を作製した。
【０１４８】
（参照電子写真感光体３２の作製）
アルミニウムシリンダー（直径３０ｍｍ、引き抜き管）上に、比較例電子写真感光体６と同様の方法を用いて電荷発生層まで形成した。次に、比較例電子写真感光体６の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体３２を作製した。
【０１４９】
（参照電子写真感光体３３の作製）
アルミニウムシリンダー（直径３０ｍｍ、引き抜き管）上に、比較例電子写真感光体７と同様の方法を用いて電荷発生層まで形成した。次に、比較例電子写真感光体７の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体３３を作製した。
【０１５０】
（参照電子写真感光体３４の作製）
アルミニウムシリンダー（直径３０ｍｍ、引き抜き管）上に、比較例電子写真感光体８と同様の方法を用いて電荷発生層まで形成した。次に、比較例電子写真感光体８の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体３４を作製した。
【０１５１】
（参照電子写真感光体３５の作製）
アルミニウムシリンダー（直径３０ｍｍ、引き抜き管）上に、比較例電子写真感光体９と同様の方法を用いて電荷発生層まで形成した。次に、比較例電子写真感光体９の作製で用いた電荷輸送層用塗布液を電荷発生層上に浸漬塗布し、１１０℃で１時間乾燥することにより、膜厚１８μｍの電荷輸送層を形成させた。このようにして、最表面に電荷輸送層（第１電荷輸送層）を有する参照電子写真感光体３５を作製した。
【０１５２】
＜結着樹脂膜の電子線遮蔽率の評価＞
各電子写真感光体の電荷輸送層用の結着樹脂１０部をモノクロロベンゼン７０部に溶解して得られる樹脂膜塗布液を調製し、マイヤーバーを用いてアルミシート上に膜厚１０μｍの樹脂膜を均一に塗布し、１１０℃で５０分間乾燥させて、１０μｍ厚の樹脂膜を形成した。この樹脂膜をアルミシートから丁寧に剥がし取り、前述した電子線線量測定用フィルム（１０μｍフィルム、岩崎電気（株）製）上に貼り付け、このフィルムに、窒素雰囲気下で加速電圧８０ｋＶ、線量４Ｍｒａｄの電子線を１．４ｍｓｅｃ照射した。この後、フィルムから樹脂膜を丁寧に剥がし取り、該フィルムの５１０ｎｍ透過率をＲＡＢＩＡ  ＣＨＲＯＭＩＣ  ＲＥＡＤＥＲ（ＦＡＲ  ＷＥＳＴ  ＴＥＣＨＮＯＬＯＧＹ  ＩＮＣ．製）にて測定した。電子線照射前後でのフィルムの光透過量の変化量を、樹脂膜を貼り付けずに測定したフィルムの透過量で割った値を電子線透過率と定義し、更に１００％からこの電子線透過率を引いて、電子線遮蔽率を算出した。各電子写真感光体の電荷輸送層の結着樹脂の電子線遮蔽率を上記の方法で測定した。結果を表１〜表３に示す。
【０１５３】
＜電荷輸送層膜の電子線遮蔽率の評価＞
各電子写真感光体の電荷輸送層塗布を、マイヤーバーを用いてアルミシート上に膜厚１３μｍの樹脂膜を均一に塗布した以外は、結着樹脂の電子線遮蔽率測定同様にして、電荷輸送層膜の電子線遮蔽率を測定した。結果を表１〜表３に示す。
【０１５４】
＜残留電位差の評価＞
各電子写真感光体を、ジェンテック社製のドラム試験機：ＣＹＮＴＨＩＡ５９を用いて表面電位測定を行った。電子写真感光体表面の帯電にはスコロトロン式コロナ帯電器を用いた。１次電流を２００μＡに設定し、グリッド電圧は電子写真感光体表面の印加電圧が−７００Ｖとなるように設定した。前露光の光源にはハロゲンランプを用いて、白色光光量をＮＤフィルタを用いて露光光量の３倍の光量に調節した。サイクルスピードは０．７ｓｅｃ／ｃｙｃｌｅとした。電子写真感光体に対する電位測定プローブの位置は、電子写真感光体軸方向においてほぼ中央、電子写真感光体表面からのギャップを３ｍｍとした。電子写真感光体３回転目の前露光照射後１５０ミリ秒後の表面電位を初期残留電位とした。なお、実施例電子写真感光体１〜１９、比較例電子写真感光体１〜５、参照電子写真感光体１〜１９及び参照電子写真感光体２７〜３１の評価には、露光光源として水銀ランプを用いた。干渉フィルターを用いて４０５ｎｍの輝線をとりだし、電子写真感光体の明部電位が−２００ＶとなるようにＮＤフィルタを用いて光量を調節した。また、実施例電子写真感光体２０〜２６、比較例電子写真感光体６〜９、参照電子写真感光体２０〜２６及び参照電子写真感光体３２〜３５の評価には、露光光源としてハロゲンランプを用いた。干渉フィルターを用いて６７６ｎｍの光をとりだし、電子写真感光体の明部電位が−２００ＶとなるようにＮＤフィルタを用いて光量を調節した。
【０１５５】
各電子写真感光体を、２３℃／５０％ＲＨの常温常湿環境下で３日間放置した後、それぞれ残留電位を測定した。次に、実施例電子写真感光体及び比較例電子写真感光体の残留電位から、それぞれ対応する参照電子写真感光体の残留電位の差を残留電位差として求めた。結果を表１〜表３に示す。
【０１５６】
＜電位変動の評価＞
実施電子写真感光体及び比較電子写真感光体それぞれを、ジェンテック社製のドラム試験機：ＣＹＮＴＨＩＡ５９を用いて先程と同様に明部電位測定を行った。各電子写真感光体を、２３℃／５％ＲＨの常温低湿環境下で３日間放置した後、電子写真感光体３回転目の像露光照射後１５０ミリ秒後の明部電位と３０００回転目の明部電位をそれぞれ測定して、この明部電位差を明部電位変動として求めた。結果を表１〜表３に示す。
【０１５７】
＜画像評価＞
各電子写真感光体に、それぞれキヤノン（株）製複写機ＧＰ４０５用のギア及びフランジを取り付け、それぞれキヤノン（株）複写機ＧＰ４０５に装着して画像を出力し、初期及び１５０００枚出力耐久後の電子写真感光体表面のトナー像（平均粒径５μｍの磁性トナー）のドット再現性を光学顕微鏡で観察した。なお、実施例電子写真感光体１〜１８及び比較例電子写真感光体１〜５の画像出力の際は、露光手段のレーザー露光光学系として発振波長が４０３ｎｍ、出力５ｍＷのＧａＮ系チップ（日亜化学工業（株）製）を搭載して評価を行った。
【０１５８】
電子写真感光体は、２３℃／５％ＲＨの常温低湿環境下で３日間放置させた後、２３℃／５％ＲＨの環境下で画像出力を行った。また、画像出力のモードは、プリント１枚ごとに１回停止する間欠モードとした。評価基準は、以下のとおりである。
【０１５９】
＜ドット再現性＞
Ａ：飛び散りが少なく、ドットが鮮明
Ｂ：やや飛び散りが見られるが、ドットはほぼ鮮明
Ｃ：飛び散りが見られるところと、見られないところが半々程度
Ｄ：やや飛び散りが見られないところもあるが、ドットはほぼ不鮮明
Ｅ：飛び散りが多く、ドットが不鮮明
評価結果を表１〜表３に示す。
【０１６０】
【表１】
0004717665.tif 000024
【０１６１】
【表２】
0004717665.tif 000025
【０１６２】
【表３】
0004717665.tif 000026
【図面の簡単な説明】
【０１６３】
【図１】本発明の電子写真感光体の層構成を示す図である。
【図２】本発明の電子写真感光体を有するプロセスカートリッジを備えた電子写真装置の概略構成の例を示す図である。
【符号の説明】
【０１６４】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
１０１  支持体
１０２  感光層
１０３  電荷発生層
１０４  電荷輸送層
１０５  保護層
【図１】
0004717665.tif 000028
【図２】
0004717665.tif 000029